(57)【特許請求の範囲】
【請求項１】
１〜５０ｍ／ｓの流通線速度で水素ガスが流通する導出帯域に、原料炭化水素、メタロセン及び硫黄化合物を含有する原料混合物を、前記水素ガス及び前記原料混合物の合計質量に対して、前記原料炭化水素の濃度が０．０１〜２．０質量％、前記メタロセンの濃度が０．００１〜０．２質量％、及び、前記硫黄化合物の濃度が前記メタロセンに対して質量比で１／８〜４倍となる割合で、煙霧状に導出し、次いで、前記水素ガス及び導出された前記原料混合物を８００〜１０００℃に設定された反応帯域に流通させることを特徴とする単層カーボンナノチューブの製造方法。
【請求項２】
前記導出帯域は、前記原料炭化水素の沸点以下の温度であることを特徴とする請求項１に記載の単層カーボンナノチューブの製造方法。
【請求項３】
前記原料混合物は、前記反応帯域を０．１〜１０秒で流通することを特徴とする請求項１又は２に記載の単層カーボンナノチューブの製造方法。
【請求項４】
単層カーボンナノチューブの平均直径が０．５〜２ｎｍである請求項１〜３のいずれか１項に記載の単層カーボンナノチューブの製造方法。
【発明の詳細な説明】
【技術分野】
【０００１】
本発明は、単層カーボンナノチューブの製造方法に関し、さらに詳しくは、高純度の単層のカーボンナノチューブを選択的に製造する製造方法に関する。
【背景技術】
【０００２】
カーボンナノチューブは、黒鉛結晶の薄層が円筒状に丸まった構造になっている結晶性炭素である。すなわち、カーボンナノチューブを構成する炭素原子は、グラフェン層（炭素分子の六員環が亀甲模様のように配列して形成される平面又は曲面状の層）を形成し、このようなグラフェン層の一方向が丸まって円筒状をなしたものがカーボンナノチューブである。一般に、カーボンナノチューブは、その直径が数ｎｍ〜数十ｎｍであり、その長さは直径より数十倍〜数千倍以上に長いものをいう。このようなカーボンナノチューブは、円筒状をなすグラフェン層が１層である単層カーボンナノチューブ（ＳＷＣＮＴ）と、円筒状をなすグラフェン層が２層以上である多層カーボンナノチューブ（ＭＷＣＮＴ）とに分類される。そして、単層カーボンナノチューブには、グラフェン層における円筒軸に対する前記六員環の配列方法に応じて、アームチェア型、ジグザグ型、カイラル型が知られている。【０００３】
多層カーボンナノチューブは、導電性、高弾性、高強度等の特性を有している。一方、単層カーボンナノチューブは、高弾性、導電体又は半導体になる等の電気的特性、極めて強靭な機械的特性、ダイヤモンドを越える熱伝導性、分子の吸着吸蔵特性等の幅広く特異な特性を有している（例えば、非特許文献１参照。）。例えば、数千ＧＰａのヤング率、数十ＧＰａの引張強度（走査型電子顕微鏡（ＳＥＭ）内で測定）、さらには、曲げ応力を加えると、圧縮側にうねり構造をとりながらさらに変形し、極めて破断にしくいという特性を有している（例えば、非特許文献２参照。）。したがって、単層カーボンナノチューブは、これらの特性を利用して、静電防止剤、導電性インク・塗料、水素吸蔵材、半導体、化学反応分野、燃料電池触媒担体、二次電池負極材、センサー、デバイス、複合材料の充填剤、宇宙航空、バイオ・医療分野等各種の技術分野における幅広い応用が期待されている。【０００４】
カーボンナノチューブは、通常、アーク放電法、レーザ蒸着法、熱ＣＶＤ（ｃｈｅｍｉｃａｌ  ｖａｐｏｒ  ｄｅｐｏｓｉｔｉｏｎ）法、気相流動法等の各種製造方法によって製造される。アーク放電法は、一般に、炭素を電極としてアーク放電によりカーボンナノチューブを成長させる方法であり、カーボンナノチューブを大量に製造することができる。レーザ蒸着法は、一般に、レーザで黒鉛電極の一部を蒸発させてカーボンナノチューブを製造する方法である。熱ＣＶＤ法は、一般に、基板上に金属触媒を添加しておき、ここに炭素源となる炭化水素を高温で熱分解して、カーボンナノチューブを製造する方法である。気相流動法は、一般に、有機遷移金属化合物と炭素源化合物をキャリアーガスとともに流しながら高温で反応させてカーボンナノチューブを製造する方法である。これらの他にも各種の方法、例えば、プラズマ化学気相蒸着装置を用いる方法又は熱化学気相蒸着装置を用いる方法等も知られている。【０００５】
より具体的なカーボンナノチューブの製造方法として、例えば、テンプレートに炭素源のポリマーを配し、高温で焼成してカーボンナノチューブを高収率で製造する方法（特許文献１参照。）、大量にカーボンナノチューブを製造できる化学気相蒸着方法（特許文献２参照）、アモルファスカーボンナノチューブの製造方法（特許文献３参照）、触媒金属化合物特に触媒金属の塩を溶解状態で含む有機溶媒溶液を７００〜１５００℃に加熱した加熱炉中に導入することを特徴とするカーボンナノチューブの製造方法（特許文献４参照。）等が挙げられる。【０００６】
これらのカーボンナノチューブの製造方法によってカーボンナノチューブを製造することができるが、多層カーボンナノチューブにはない前記特性を有する単層カーボンナノチューブを各種技術分野に活用するには、単層カーボンナノチューブを高純度で製造する必要がある。しかし、これらのカーボンナノチューブの製造方法によって得られるカーボンナノチューブは、多層カーボンナノチューブ又は少量の単層カーボンナノチューブと多量の多層カーボンナノチューブとの混合物である。特に、気相流動法、気相化学蒸着法においては、単層カーボンナノチューブの製造は非常に困難である。したがって、単層カーボンナノチューブを各種技術分野に活用するには、単層カーボンナノチューブを選択的に製造することのできる製造方法が求められている。【０００７】
【特許文献１】特開２００３−１４６６３２号公報
【特許文献２】特開２００１−８１５６４号公報
【特許文献３】特開２００２−２９３５２０号公報
【特許文献４】特開２００３−２２１２１５号公報
【非特許文献１】斉藤理一郎ら、「カーボンナノチューブの基礎と応用」、株式会社培風館、２００４年３月３１日発行、１２０頁
【非特許文献２】田中一義、「カーボンナノチューブ」、株式会社化学同人、２００１年１月３０日発行、第７章「カーボンナノチューブの機械的強度」参照
【発明の開示】
【発明が解決しようとする課題】
【０００８】
この発明は、高純度の単層カーボンナノチューブを製造することのできるカーボンナノチューブの製造方法を提供することを目的とする。【０００９】
また、この発明は、高純度の単層カーボンナノチューブを連続的に大量生産することのできるカーボンナノチューブの製造方法を提供することを目的とする。
【課題を解決するための手段】
【００１０】
前記課題を解決するための手段として、
請求項１は、１〜５０ｍ／ｓｅｃの流通線速度で水素ガスが流通する導出帯域に、原料炭化水素、メタロセン及び硫黄化合物を含有する原料混合物を、前記水素ガス及び前記原料混合物の合計質量に対して、前記原料炭化水素の濃度が０．０１〜２．０質量％、前記メタロセンの濃度が０．００１〜０．２質量％、及び、前記硫黄化合物の濃度が前記メタロセンに対して質量比で１／８〜４倍となる割合で、煙霧状に導出し、次いで、前記水素ガス及び導出された前記原料混合物を８００〜１０００℃に設定された反応帯域に流通させることを特徴とする単層カーボンナノチューブの製造方法であり、
請求項２は、前記導出帯域は、前記原料炭化水素の沸点以下の温度であることを特徴とする請求項１に記載の単層カーボンナノチューブの製造方法であり、
請求項３は、前記原料混合物は、前記反応帯域を０．１〜１０秒で流通することを特徴とする請求項１又は２に記載の単層カーボンナノチューブの製造方法であり、
請求項４は、単層カーボンナノチューブの平均直径が０．５〜２ｎｍである請求項１〜３のいずれか１項に記載の単層カーボンナノチューブの製造方法である。
【発明の効果】
【００１１】
この発明の単層カーボンナノチューブの製造方法においては、水素ガスが流通する導出帯域に原料混合物は所定濃度で煙霧状に導出されるから、微小液滴状態の原料混合物は水素ガス中に拡散しつつ、気化し、次いで、原料混合物に含まれるメタロセンが分解されるのにある程度の時間を要する。そうすると、メタロセンが分解して生成する金属微粒子の近傍には、他の金属微粒子よりも原料混合物に含まれる原料炭化水素が分解して生じた炭素原子が多く存在するから、複数の金属微粒子同士が凝集する前に、金属微粒子に複数の炭素原子が接触し、金属微粒子の表面に微小のメタルカーバイドが生成する。このメタルカーバイドに炭素原子が次々に接触し、その長さ方向に炭素原子が結合してチューブ状に成長する。ここで、金属微粒子は凝集していないから、メタルカーバイドも微小であり、このメタルカーバイドから成長するチューブは１層のグラフェン構造となる。したがって、この発明の単層カーボンナノチューブの製造方法によれば、高純度の単層カーボンナノチューブを選択的に製造することができる。【００１２】
また、この発明の単層カーボンナノチューブの製造方法によれば、水素ガスを導出帯域及び反応帯域に連続して流通させるから、高純度の単層カーボンナノチューブを選択的にかつ連続的に製造することができる。【００１３】
この発明に係る単層カーボンナノチューブの製造方法においては、一定の流速で流通している水素ガス中に原料混合物を煙霧状に導出する方法であるから、原料混合物が反応帯域を流通する時間が常に一定となり、ほぼ均一な物性を有する単層カーボンナノチューブを製造することができる。
【図面の簡単な説明】
【００１４】
【図１】図１は、この発明の単層カーボンナノチューブの製造方法を実施することができる装置の一例を示す概略図である。
【図２】図２は、カーボンナノチューブの生成機構を説明する図であり、図２（ａ）は、原料混合物を煙霧状に導出したときの単層カーボンナノチューブの生成機構を説明する図であり、図２（ｂ）は、原料混合物を気体状に導出したときの多層カーボンナノチューブの生成機構を説明する図である。
【符号の説明】
【００１５】
１  装置
２  反応管
１０  導出帯域
１１  反応帯域
１２  水素ガス導入手段
１３  原料混合物導出手段
１４  加熱手段
１５  冷却手段
１６  分離手段
１７  原料混合物温度調節装置
１８  整流板
１９  ノズル先端部
３０  原料混合物
３１  メタロセン
３２  原料炭化水素
３３  硫黄化合物
３４  炭素原子
３５  メタルカーバイド
３６  凝集した金属微粒子
３７  凝集したメタルカーバイド
４０  単層カーボンナノチューブ
４１  多層カーボンナノチューブ
【発明を実施するための最良の形態】
【００１６】
図１は、この発明の単層カーボンナノチューブの製造方法を実施することができる装置の一例を示す概略図である。【００１７】
図１に示されるように、この装置１は、導出帯域１０及びこの導出帯域１０の下部に連続して設けられた反応帯域１１を有する円筒形の反応管２と、前記導出帯域１０の上部に設けられ、反応管２の内壁面に沿って水素ガスを流通させる水素ガス導入手段１２と、水素ガス導入手段１２によって水素ガスが流通する導出帯域１０に連通し、原料混合物を導出帯域１０に導出する原料混合物導出手段１３と、反応帯域１１を８００〜１０００℃に加熱する加熱手段１４と、反応帯域１１の下部に、反応帯域１１から流通する水素ガス及び反応混合物を冷却する冷却手段１５と、冷却手段１５の下流部に、反応混合物から単層カーボンナノチューブを分離する分離手段１６とを備えている。この装置１は、さらに、原料混合物導出手段１３の外周を囲繞し、原料混合物の導出温度を調節する原料混合物温度調節装置１７と、水素ガス導入手段１２における導出帯域１０のすぐ上流部に設けられた水素ガスの流れを均一化する整流板１８とを備えている。この装置１は、さらに詳述すると、図１に示されるように、原料混合物導出手段例えば原料混合物導出ノズル１３は、そのノズル先端部１９近傍まで原料混合物温度調節装置１７に囲繞され、反応管２の略中心近傍であって、水素ガス導入手段１２に設けられた整流板１８からノズル先端部１９が突出する位置に配置されている。【００１８】
この装置１は、気相流動法、気相化学蒸着法等に使用される縦型製造装置である。縦型製造装置１においては、導出帯域１０下部に設けられた反応帯域１１の余熱により、原料混合物導出手段１３が加熱されやすいため、原料混合物温度調節装置１７は、冷却装置とされている。【００１９】
この発明に係る単層カーボンナノチューブの製造方法に用いられる水素ガスは、後述する原料炭化水素及び原料炭化水が分解して生成する炭素原子との反応性が低く、触媒機能及び単層カーボンナノチューブの生成を妨げることがないので、キャリアーガスとして好適に用いられる。この水素ガスは、原料炭化水素及び炭素原子との反応性が低く、触媒機能及び単層カーボンナノチューブ生成を妨げることのない純度、例えば、９９．９％の純度を有しているのがよい。また、この発明の目的を達成することができれば、水素ガスは、反応帯域１０における温度で酸化力のない、又は酸化力の弱い安定なガス、例えば窒素ガス、メタンガス等を、例えば、０．５質量％以下の含有量で含んでもよい。なお、水素ガスは水素ガスの一部を原料混合物の導出を助けるために原料混合物と共に原料混合物導出手段１３から反応帯域１０に導出してもよい。【００２０】
この発明に係る単層カーボンナノチューブの製造方法に用いられる原料混合物は、原料炭化水素、メタロセン及び硫黄化合物を含有する。なお、原料混合物は、他の成分を含んでいてもよい。【００２１】
原料炭化水素は高温で分解して炭素源となり得るものであればよい。その中でも芳香族炭化水素が炭素原子／水素原子比が高く比較的沸点の高い炭素源として優れている。原料混合物の導出容易性、安定性、取扱い及び入手の容易性等からベンゼン、トルエン、キシレン、ナフタレン、芳香族炭化水素を多く含む石炭乾留油、炭化水素類の熱分解で得られる熱分解油、石炭液化油等が好適である。勿論、これらを含む炭化水素混合物を用いることもできる。また、原料炭化水素として、アルコール等のヘテロ原子を含む有機化合物を含む混合物を用いることもできる。【００２２】
前記メタロセンは、触媒等として用いられる。メタロセンを用いると、単層カーボンナノチューブを連続的に高純度で製造することができる。メタロセンを形成する中心金属としては、例えば、Ｆｅ、Ｔｉ、Ｖ、Ｃｒ、Ｃｏ、Ｎｉ及びＲｕ等が挙げられ、メタロセンとしては、例えば、フェロセン、ニッケロセン、ジルコノセン、チタノセン等が挙げられる。この中でも、フェロセン及びニッケロセンが好ましく、フェロセンが特に好ましい。【００２３】
前記硫黄化合物は、触媒等として用いられる。硫黄化合物を用いると、金属微粒子と炭素原子とが接触して生じるメタルカーバイドの融点を低下させ、効率よく単層カーボンナノチューブを製造することができる。硫黄化合物としては、高温で分解して硫黄を生成する化合物であればよく、例えば、メルカプタン類、スルフィド類、チオフェン類等の芳香族硫黄化合物、硫化水素、二硫化炭素等が挙げられる。この中でも、芳香族硫黄化合物が好適であり、芳香族硫黄化合物として例えばチオフェン、チオフェン類が好適である。【００２４】
この発明に係る単層カーボンナノチューブの製造方法においては、まず、水素ガスを反応管２に導入する。すなわち、水素ガスは、図１に示されるように、１〜５０ｍ／ｓｅｃの流通線速度で水素ガス導入手段１２から導出帯域１０に挿入され、反応管２の内壁面に沿って流通される。水素ガスの流通線速度は、１〜５ｍ／ｓｅｃであるのが好ましい。水素ガスの流通線速度が、１ｍ／ｓｅｃよりも小さいと、水素ガスの気流が不安定となり収率が低下し、熱による流れの乱れが生じ、生成物が壁に付着して、多層カーボンナノチューブが生成することがあり、一方、５０ｍ／ｓｅｃよりも大きいと、水素ガスの気流が乱れ、また、原料混合物の昇温が不十分になり、収率が低下することがある。さらに、水素ガスの流通線速度が上記範囲にあると、反応管２の略中心に配置されたノズル先端１９近傍を僅かに減圧にすることができ、原料混合物を１３から所望のように導出させることが可能になるから、高純度の単層カーボンナノチューブを選択的に製造することができる。ここで、水素ガスの流通線速度は、前記水素ガス導入手段１２から導入される水素ガスの初期線速度であり、例えば、導入手段に水素を導入するための配管中に設置された質量流量と、流量を調整するための弁により、水素流量を前記流通線速度３〜５ｍ／ｓｅｃとなるように調整される。流通線速度は、質量流量計によって測定される。【００２５】
この発明に係る単層カーボンナノチューブの製造方法においては、水素ガスは導出帯域１０に導入される前に予備加熱しておくことが好ましい。水素ガスを予備加熱するには、例えば、水素ガス導入部１２における水素ガス流路に、ヒータ等を配置し、又は、後述する冷却手段１５を水素ガスの予備加熱用熱交換器として使用すればよい。【００２６】
このようにして、反応管２に水素ガスを導入し、水素ガスの気流を安定させつつ、原料混合物を原料混合物導出手段１３に供給する。この発明に係る単層カーボンナノチューブの製造方法において、原料混合物は、原料混合物導出手段１３に、例えば、０．８〜１．３気圧、好ましくは１．０〜１．２気圧の供給圧となるように、供給される。また、原料混合物導出手段１３は、原料混合物導出手段１３内に供給された原料混合物が、その供給状態（供給圧、濃度等）において、原料炭化水素の沸点以下の温度、つまり、少なくとも原料混合物に含まれる原料炭化水素が気化せず、又は、原料混合物に含まれる各成分が分解しない温度、すなわち、原料混合物導出手段１３内に供給された原料混合物が微小液滴状態を維持可能な温度に調整されることが重要であり、このような温度として、例えば、２０〜２００℃、好ましくは５０〜１５０℃、さらに好ましくは５０〜１３０℃である。【００２７】
原料混合物導出手段１３内に供給された原料混合物の温度を前記温度に調整する手段としては、例えば、図１に示されるように、原料混合物導出手段１３の外周を囲繞するように設けられた原料混合物温度調節装置１７等が挙げられる。この原料混合物温度調節装置１７は、原料混合物導出手段１３内に供給される原料混合物の温度を調節することができる一般的な温度調節装置であればよく、例えば、冷媒体又は熱媒体等の液体、冷却ガス又は加熱ガス等の気体を用いた冷却装置又は加熱装置、電熱ヒータ、反応管２で発生する熱を再利用するように循環させる熱循環装置等が挙げられる。なお、この熱循環装置において、冷却ガスに水素ガスを用いる場合には、この水素ガスをキャリアーガスとして水素ガス導入手段１２から反応管２内に導入させることができる。【００２８】
このようにして、水素ガスの気流が安定し、原料混合物導出手段１３による原料混合物の導出準備が完了し、かつ、後述する反応帯域１１の温度が８００〜１０００℃に到達したら、水素ガスが流通する導出帯域１０（の水素ガス中）に、原料混合物を水素ガス及び原料混合物の合計に対して所定濃度で煙霧状に導出する。前記所定の濃度は、水素ガス及び原料混合物の合計質量に対して、原料混合物に含まれる原料炭化水素が０．０１〜２．０質量％であり、原料混合物に含まれるメタロセンが０．００１〜０．２質量％であり、原料混合物に含まれる硫黄化合物がメタロセンに対して質量比で１／８〜４倍である。原料炭化水素の濃度は、０．０５〜０．７質量％であるのが好ましく、０．０５〜０．５質量％であるのがさらに好ましい。メタロセンの濃度は、０．００３〜０．０５質量％であるのが好ましく、硫黄化合物の濃度は、メタロセンに対して質量比で１／５〜１倍であるのが好ましい。導出帯域１０を流通する水素ガス中に原料混合物を前記所定の割合で導出すると、原料混合物に含まれるメタロセンが分解して生じる複数の金属微粒子が水素ガスに拡散して金属微粒子の近傍に他の金属粒子が存在する確立が極めて小さくなるから、金属微粒子同士が凝集する前に、金属微粒子は複数の炭素原子と接触して、単層カーボンナノチューブを選択的に製造することができる。【００２９】
ここで、原料混合物に含まれる各成分の濃度は、水素ガス導入手段１２から導入される水素ガスの、２０℃、１ａｔｍにおける質量に換算した質量、水素ガス中に供給する原料混合物に含まれる各成分の質量、及びこれらの合計質量を算出し、これらの合計質量に対する各成分の濃度（質量％）を算出することにより得られる。【００３０】
また、原料混合物を導出帯域１０（の水素ガス中）に煙霧状に導出させると、微小液滴の原料混合物が気化し、次いで、原料混合物に含まれるメタロセンが分解されるのにある程度の時間を要するから、高純度の単層カーボンナノチューブを選択的に製造することができる。また、原料混合物導出手段１３のノズル先端部１９に、アモルファスカーボン、タール等の副生成物が付着することがなく、生産性が向上する。【００３１】
このように原料混合物を煙霧状に導出する方法は、原料混合物を微小液滴の煙霧状に導出することができる方法であればよく、例えば、前記したように、原料混合物導出手段１３に原料混合物を供給する供給圧を調整、例えば、０．８〜１．３気圧に調整する方法、水素ガス導入手段１２によって導入され、ノズル先端部１９近傍を流通する水素ガスの流通線速度を調整、例えば、前記原料混合物の供給圧よりも僅かに小さな圧力なるように流通線速度を調整する方法、原料混合物導出手段１３のノズル先端部１９の開口径を小さくする方法、原料混合物の温度を調整、例えば、原料炭化水素の沸点以下の温度に調整する方法、ノズル先端部１９近傍の温度を調整、例えば、原料炭化水素の沸点以下の温度に調整する方法、又は、これらの方法を組み合わせた方法等が挙げられる。原料混合物を煙霧状に導出するには、これら方法のうち、少なくとも１つの方法を採用すればよい。【００３２】
図１に示される装置１においては、開口径が小さなノズル先端部１９を備えた原料混合物導出手段１３に原料混合物を供給する供給圧を調整し、水素ガス導入手段１２から流通される水素ガスによってノズル先端部１９近傍を原料混合物導出手段１３に供給された前記原料混合物の供給圧よりも僅かに低い圧力にすると共に、原料混合物導出手段１３内に供給される原料混合物及びノズル先端部１９から導出される原料混合物の状態が共に微小液滴となるように、原料混合物導出手段１３及びノズル先端部１９近傍の温度を調整する方法によって、原料混合物を微小液滴の煙霧状に導出するように成っている。すなわち、図１に示される装置１においては、原料混合物導出手段１３及びノズル先端部１９近傍の温度を原料混合物が微小液滴を維持できる温度に調整し、この温度状態において、原料混合物導出手段１３に供給された原料混合物の供給圧とノズル先端部１９近傍の圧力との圧力微差を利用して、徐々に及び／又は連続的に、原料混合物をノズル先端部１９の開口から導出帯域１０に引出すことによって、原料混合物を微小液滴の煙霧状に導出するようになっている。【００３３】
反応管２におけるノズル先端部１９近傍は、原料混合物導出手段１３と同様に、導出帯域１０に導出された直後の原料混合物が、その導出状態（圧力、濃度等）において、原料炭化水素の沸点以下の温度、つまり、少なくとも原料混合物に含まれる原料炭化水素が気化せず、又は、原料混合物に含まれる各成分が分解しない温度、すなわち、導出帯域１０に導出された原料混合物がある時間において微小液滴状態を維持できる温度に調整されることが重要であり、このような温度として、例えば、２００℃以下、好ましくは５０〜２００℃、さらに好ましくは８０〜１３０℃に調整される。ノズル先端部１９近傍の温度は、原料混合物導出手段１３の温度と同一でも異なってもよい。【００３４】
ノズル先端部１９近傍の温度を前記した原料炭化水素の沸点以下の温度に調整する手段としては、例えば、水素ガス導入手段１２から導入される水素ガスを予め加熱又は冷却する方法、水素ガス導入手段１２から導入される水素ガスの流通線速度を調整する方法、ノズル先端部１９近傍が位置する導出帯域１０の外周部に加熱手段又は冷却手段を設置する方法、又は、これら方法を組み合わせた方法等が挙げられる。ここで、ノズル先端部１９近傍の温度は、例えば、反応管２の外部から、光高温計等によって、測定することができる。【００３５】
このようにして、原料混合物導出手段１３及びノズル先端部１９近傍の温度を原料炭化水素の沸点以下の温度に管理すると、導出帯域１０の下部に連続して設けられた反応帯域１１が８００〜１０００℃に加熱されているから、導出帯域１０におけるノズル先端部１９近傍から反応帯域１１に近づくにつれて導出帯域１０の温度が次第に上昇するように成っている。つまり、導出帯域１０において、ノズル先端部１９近傍は原料混合物が微小液滴状態を維持できる前記温度、つまり原料炭化水素の沸点以下の温度であり、反応帯域１１に近づくにつれて温度が上昇し、反応帯域１１の直前には８００〜１０００℃と成っている。【００３６】
このような温度分布になっている導出帯域１０に、所定濃度の原料混合物を煙霧状に導出すると、アモルファスカーボン、タール等の副生成物が生成する副反応を効果的に抑えて、高純度の単層カーボンナノチューブ選択的に製造することができる。この発明に係る単層カーボンナノチューブの製造方法により単層カーボンナノチューブが得られるメカニズムを、図２を参照して、考察する。なお、考察内容を簡略化するため、硫黄化合物の作用については省略する。また、以下の説明では、原料混合物に含まれる成分の分解反応及び炭素原子の結合が導出帯域１０で主に起こるのか、反応帯域１１で主に起こるのかは不明である。【００３７】
まず、図２（ａ）に示されるように、原料混合物導出手段１３から導出された原料混合物３０は、初め微小液滴の煙霧状を維持しているが、導出帯域１０を下降するにつれて、原料混合物３０は水素ガス中に拡散すると共に、原料混合物３０に含まれる原料炭化水素３２が気化し、原料混合物３０に含まれるメタロセン３１及び硫黄化合物３３が現れる。これと同時に又は少し遅れて、原料混合物３０に含まれる原料炭化水素３２が分解されて炭素原子３４が生成し、また、原料混合物３０に含まれるメタロセン３１が分解されて金属微粒子３３が生成する。つまり、メタロセン３１が分解されるのにある程度の時間を要する。そうすると、原料混合物３０は前記所定の濃度で導出され、かつ、原料炭化水素３２及びメタロセン３１等は水素ガス中に拡散しているから、金属微粒子３３の近傍には、多数の炭素原子３４が存在する。この状態において、複数の金属微粒子３３同士が凝集する前に、金属微粒子３３は複数の炭素原子３４と接触し、金属微粒子３３の表面に微小のメタルカーバイド３５が生成する。このメタルカーバイド３５の近傍にも多数の炭素原子３４が存在するから、複数の炭素原子３４がメタルカーバイド３５に接触することによって、メタルカーバイド３５を起点に炭素原子３４がチューブ状に結合する。ここで、金属微粒子３３は凝集していないから、メタルカーバイド３５も微小であり、このメタルカーバイド３５から成長するチューブは１層のグラフェン構造となり、単層カーボンナノチューブ４０が生成する。【００３８】
原料混合物導出手段１３の温度及びノズル先端部１９近傍の温度が２０℃よりも低いと、導出された原料混合物の温度上昇が遅れて、原料炭化水素や触媒が確実に分解されず、単層カーボンナノチューブの生成量が低下することがある。【００３９】
一方、ノズル先端部１９近傍の温度が原料炭化水素の沸点を超える温度に調整され、又は、加えて、原料混合物導出手段１３の温度が原料炭化水素の沸点を超える温度に調整されると、図２（ｂ）に示されるように、原料混合物は、原料混合物導出手段１３のノズル先端部１９から煙霧状ではなく、気体として導出されることになる。そうすると、原料混合物導出手段１３中で原料混合物の原料炭化水素３２が気化し、原料混合物を導出する前に、原料混合物に含まれる成分３１、３２及び３３が互いに拡散してしまい触媒機能が充分に発揮されないことがある。また、導出帯域１０に導出されたメタロセン３１が即座に分解され、生じた金属微粒子３３同士が炭素原子３４と接触する前に、金属微粒子３３同士で凝集してしまう。その結果、凝集した金属微粒子３６と炭素原子３４とが接触して、凝集した金属微粒子３６の表面に粒径の大きなメタルカーバイド３７が生成する。そうすると、粒径の大きなメタルカーバイド３７を起点に炭素原子３４がチューブ状に結合する。ここで、金属微粒子３３は凝集しているから、メタルカーバイド３６は大きくなり、このメタルカーバイド３６から成長するチューブは２層以上のグラフェン構造となり、多層カーボンナノチューブ（ＭＷＣＮＴ）４１が優先的に生成することになる。さらに、原料混合物導出手段１３中で原料混合物が分解して、炭素原子、金属等が生成し、原料混合物導出手段１３のノズル先端部１９が詰まることがある。さらに、アモルファスカーボン、タール等の副生成物による収率及び純度が低下することがある。【００４０】
なお、この発明に係る単層カーボンナノチューブの製造方法において、原料混合物導出手段１３としてスプレー等を用いても、原料混合物は、大きな液滴として噴射口から噴射され、煙霧状に導出されることはないから、大きな液滴に含まれる多数のメタロセン３１から生じる複数の金属微粒子同士が凝集して、粒径の非常に大きなメタルカーバイドが生成し、多層カーボンナノチューブが選択的に生成する。【００４１】
このようにして導出される原料混合物は、導出線速度が水素ガスの流通線速度に対して、０．１〜０．９倍であるのがよく、０．６〜０．８倍であるのが特によい。原料混合物の導出線速度と水素ガスの流通線速度との線速度比が前記範囲にあると、導出帯域１０及び／又は反応帯域１１における原料炭化水素や触媒の分散性が高まり、生成する単層カーボンナノチューブの性状や純度、収率が向上する。【００４２】
この発明に係る単層カーボンナノチューブの製造方法においては、前記したように、原料混合物を水素ガスの流通方向と略同一方向に導出させるのが好ましい。すなわち、原料混合物を反応管２の内壁面に衝突させるように、水素ガスの流通方向と異なる方向に導出させるのは好ましくはない。原料混合物を反応管２の内壁面に衝突するように導出すると、原料炭化水素が熱分解及び／又は触媒分解されて生じた炭素原子が反応管２の内壁面に堆積し、その結果、連続生産性に劣り、水素ガス及び生成した単層カーボンナノチューブの流れを阻害することがある。また、堆積した炭素原子から成長したカーボンナノチューブはその直径が極端に太くなってしまうことがある。原料混合物を反応管２の内壁面に衝突させないように水素ガス中に供給するには、例えば、図１に示されるように、水素ガス導入手段１２から反応管２の内壁面に沿って水素ガスを流通させる方法、反応管２の水平断面における略中心近傍に原料混合物導出手段１３を配置し、原料混合物を水素ガスの流通方向に略平行になるように導出する方法、又は、これらを組み合わせた方法等が挙げられる。【００４３】
この発明に係る単層カーボンナノチューブの製造方法においては、次いで、水素ガス、導出された原料混合物、メタルカーバイド、炭素原子、金属微粒子等を８００〜１０００℃に設定された反応帯域１１に流通させる。【００４４】
反応帯域１１は、加熱手段１４により８００〜１０００℃に保たれている。これにより、反応帯域１１に導かれた水素ガス、原料混合物等は急速に８００〜１０００℃の所望の温度に加熱される。反応帯域１１の温度が、８００℃未満であると、原料混合物の分解効率が低下し、単層カーボンナノチューブの収率が低下することがあり、一方、１０００℃を超えると、これに伴って導出帯域１０の温度も高くなり、その結果、粒径の大きなメタルカーバイドが生成することにより、多層カーボンナノチューブが生成することがある。【００４５】
原料混合物、メタルカーバイド等が反応帯域１１を流通する流通時間、すなわち、原料混合物、メタルカーバイド等が反応帯域１１に滞留する滞留時間は、０．１〜１０秒であるのが好ましく、０．３〜５秒であるのがより好ましい。流通時間がこの範囲であると、単層カーボンナノチューブの純度及び収率が向上する。【００４６】
反応帯域１１の温度は、例えば、図１に示されるように、反応帯域１１に対応する反応管２の外周に設けられた加熱手段１４によって、調節することができる。加熱手段１４は、反応帯域１１を８００〜１０００℃に加熱することができればよく、例えば、電熱ヒータ、高周波加熱、熱媒等の一般的な加熱手段を用いることができる。【００４７】
この発明に係る単層カーボンナノチューブの製造方法においては、次いで、反応帯域１１を流通してきた水素ガス、単層カーボンナノチューブ、副生成物等の反応混合物を冷却し、反応混合物から単層カーボンナノチューブを分離する。例えば、図１に示される装置１においては、反応帯域１１で生成した単層カーボンナノチューブを含む反応混合物を、反応帯域１１の下部に導き、反応帯域１１の下部に設けられた冷却手段１５によって冷却し、反応を停止する。冷却した反応混合物を、さらに、冷却手段１５の下流部に導き、冷却手段１５の下流部に設けられた分離手段１６によって、反応混合物から単層カーボンナノチューブを分離する。【００４８】
冷却手段１５は、水、冷媒等を用いた冷却装置としてもよく、熱回収を図り生産性を向上させるのであれば、反応管２に導入又は導出される前の水素ガス又は原料混合物を冷媒として用いた冷却装置としてもよい。分離手段１６は、フィルタ、サイクロン等が好適に利用できる。図１に示された装置１では、分離手段１６としてフィルタを想定しているが、工業生産の場合はバッグフィルタ、サイクロン等が好適である。また、単層カーボンナノチューブの直径や長さにより分級することを目的として、複数のサイクロン、又は、サイクロンとバッグフィルタを組み合わせて利用してもよい。【００４９】
このようにして分離された単層カーボンナノチューブは、約４０質量％程度の金属分等を含むこともあるので、例えば、酸及び洗浄水を用いて定法により、触媒由来の金属分等を除去し、及び／又は、有機溶剤を用いて定法により、タール、未反応原料炭化水素等を除去することもできる。【００５０】
単層カーボンナノチューブが分離された反応混合物は、大部分が水素ガスであるので、その全部又は一部を、そのまま、又は、不純物等を除去した後に、水素ガスとして再利用することもできる。【００５１】
図１に示される装置１において、窒素ガス等を用いて、反応混合物を冷却手段１５に導いてもよい。冷却手段１５における冷媒として窒素ガスを使用する場合には、窒素ガスを循環させて、単層カーボンナノチューブの吹き出しに使用することもできる。【００５２】
この発明に係る単層カーボンナノチューブの製造方法により得られる単層カーボンナノチューブは、その８０質量％以上の単層カーボンナノチューブが、０．５〜２ｎｍの直径を有しているのがよく、得られる単層カーボンナノチューブの重量平均直径が、０．５〜２ｎｍであるのがさらによく、１〜２ｎｍであるのが特によい。また、得られる単層カーボンナノチューブの８０質量％以上の単層カーボンナノチューブが、長さ１００〜１０，０００ｎｍであるのがよく、５０〜１，０００ｎｍであるのが特によい。【００５３】
この発明に係るカーボンナノチューブの製造方法によれば、単層カーボンナノチューブの他に、例えば、多層カーボンナノチューブ、アモルファスカーボン、熱分解した炭化水素から生成するタール等の副生成物が生成しにくく、又は、生成することなく、原料炭化水素の炭素量に対して８０質量％以上の収率で、高純度の単層カーボンナノチューブを製造することができる。【００５４】
また、この発明の単層カーボンナノチューブの製造方法によれば、例えば、２ｎｍの重量平均直径及び２μｍの平均長さを有する単層カーボンナノチューブにおいて、その８０質量％以上の単層カーボンナノチューブが、前記直径及び長さに対して±１０％以内の範囲にある直径及び長さを有し、直径及び長さがほぼ均一な単層カーボンナノチューブを製造することができる。【００５５】
なお、単層カーボンナノチューブは、透過型電子顕微鏡（ＴＥＭ）による画像観察、及び、ラマンスペクトルにおける単層カーボンナノチューブ固有のラマンブリージングモード（ｔｈｅ  ｒａｄｉｃａｌ  ｂｒｅａｔｈｉｎｇ  ｍｏｄｅ（ＲＢＭ））の有無よって、確認することができる。【００５６】
この発明に係る単層カーボンナノチューブの製造方法おいては、流通している水素ガス中に原料混合物を導出して、単層カーボンナノチューブをバッチ式で製造することもできるし、連続生産可能で生産効率の点から、流通している水素ガス中に原料混合物を連続して導出し、単層カーボンナノチューブを連続式で製造することもできる。【００５７】
図１に示される装置１は、この発明に係る単層カーボンナノチューブの製造方法に使用することができる装置の一例を示したものであり、この装置１以外の装置でもこの発明の単層カーボンナノチューブの製造方法を実施することができることはいうまでもない。また、装置１は、この発明の目的を達成することができる限り、種々の変形が可能である。例えば、装置１は、１つの原料混合物導出手段１３を備えているが、原料混合物導出手段は複数備えていてもよい。また、装置１は、単層カーボンナノチューブの直径や長さをより厳密に制御することができる等の利点を有するので、縦型下降流式の装置とされているが、縦型上昇流式装置又は横型装置等であっても、この発明の目的とする高純度の単層カーボンナノチューブを製造することができる。
【実施例】
【００５８】
（実施例１〜３及び比較例１〜８）
図１に示される装置１を用いた。この装置１における反応管２の全長（導出帯域１０と反応帯域１１との合計長さ）は２ｍであり、反応管２の上部（ノズル先端部１９）から反応管２の約１／６の位置までの領域を導出帯域１０とし、導出帯域１０に連続する帯域を反応帯域１１とした。装置１における水素ガス導入手段１２から１ｍ／ｓｅｃの流通線速度となるように反応管２に水素ガスを導入し、反応管２の内壁面に沿って流通させた。一方、トルエン、フェロセン及びチオフェンを含有する原料混合物を１．１気圧の供給圧で、原料混合物導出手段１３に供給し、表１に示す「原料混合物の供給温度」に調節し、表１に示す「反応温度」となるように、加熱手段１４により反応帯域１１を加熱した。このとき、ノズル先端部１９近傍の温度を光高温計等によって測定したところ、トルエンの沸点以下の温度であった。【００５９】
次いで、導出帯域１０を流通する水素ガス及び原料混合物の組成が、水素ガス９９．９３５質量％、トルエン０．０５質量％、フェロセン０．０１質量％及びチオフェン０．００５質量％（合計１００質量％）となる割合で、原料混合物導出手段１３から原料混合物を導出させた。このとき、水素ガスの流通、原料混合物の供給温度、原料混合物の供給状態、及び、８００〜１０００℃の反応帯域１１による余熱によって、導出した原料混合物は煙霧状であった。なお、原料混合物の導出量は、表１に示す「流通時間」となるように調整した。具体的には、実施例１の場合は、原料混合物の導出量は１ｍＬ／分であった。【００６０】
各実施例及び各比較例の各条件で６０分間連続して単層カーボンナノチューブを製造した。その後、分離手段１６で分離されたカーボンナノチューブを酸及び洗浄水を用いて定法に従って洗浄し、生成物を得た。また、各実施例及び各比較例において、ノズル先端部１９における付着物の有無及び付着量を、装置１特に反応帯域１１を冷却後、空気で置換して、ノズル先端部１９を目視で観察した。その結果を表１に示す。【００６１】
また、各実施例及び比較例において、原料混合物導出量に対する炭素化合物の収率（質量％）、原料混合物導出量に対するカーボンナノチューブ（ＣＮＴ）の収率（質量％）、及び、前記収率で得られたカーボンナノチューブに含まれる不純物の割合（質量％）を算出し、表２に示した。なお、表２における不純物は、単層カーボンナノチューブ以外の全ての生成物をいい、例えば、多層カーボンナノチューブ（ＭＷＣＮＴ）、アモルファスカーボン、タール、すす等である。【００６２】
さらに、各実施例及び各比較例で得られた生成物の複数検体を、無作為抽出し、ラマン分光法、透過型電子顕微鏡（ＴＥＭ）及び走査型電子顕微鏡（ＳＥＭ）により、単層カーボンナノチューブであるか否かを確認した。まず、
ラマンスペクトルにおける単層カーボンナノチューブ固有のラマンブリージングモード（ｔｈｅ  ｒａｄｉｃａｌ  ｂｒｅａｔｈｉｎｇ  ｍｏｄｅ（ＲＢＭ））の有無によって、検体が単層カーボンナノチューブであるか否かを確認し、次いで、ラマンスペクトルにおける１５９０ｃｍ−１近辺に現れるＧバンドと、１３５０ｃｍ−１近辺に表れる欠陥由来又は多層カーボンナノチューブ由来のＤバンドとの強度比によって、検体中に、多層カーボンナノチューブが含まれているか否かを確認した。また、透過型電子顕微鏡（ＴＥＭ）及び走査型電子顕微鏡（ＳＥＭ）によって得られた画像から同様に検体を確認した。得られたカーボンナノチューブの層厚さ（層数）及び直径の結果を表２に示した。【００６３】
【表１】
0004968643.tif 000002
【００６４】
【表２】
0004968643.tif 000003
【００６５】
ラマン分光法及び電子顕微鏡観察の結果並びに表２から明らかなように、実施例１〜３においては、水素ガスの流通線速度、原料混合物の濃度及び反応温度が何れもこの発明の範囲にあるから、無作為抽出したすべてのサンプルにおいて、多層カーボンナノチューブがほぼ含まれない高純度の単層カーボンナノチューブが得られた。一方、比較例１は、反応温度が低く、カーボンナノチューブ自体が生成しなかった。比較例２〜７は何れも、反応温度が高く、多層カーボンナノチューブが生成した。比較例８は、反応温度が高すぎて、カーボンナノチューブ自体が生成しなかった。【００６６】
また、表１から明らかなように、実施例１〜３及び比較例１〜６においては、原料混合物の供給温度がトルエンの沸点以下の温度であり、原料混合物を煙霧状に導出できたので、ノズル先端部１９には付着物がほとんど見られなかったのに対して、比較例７及び８は、原料混合物供給温度が３５０℃以上であるため、ノズル先端部１９付近で原料混合物がガス化し、すなわち、気体状で導出し、ノズル先端部１９付近に原料炭化水素に由来するタール等が多量に付着していた。
【産業上の利用可能性】
【００６７】
この発明の単層カーボンナノチューブの製造方法は、特異な特性を有する単層カーボンナノチューブを高純度で、所望により連続的に大量に、製造することができる。したがって、この発明の単層カーボンナノチューブの製造方法により得られる単層カーボンナノチューブは、その特異な特性を利用して、静電防止剤、導電性インク・塗料、水素吸蔵材、半導体、化学反応分野、燃料電池触媒担体、二次電池負極材、センサー、デバイス、複合材料の充填剤、宇宙航空、バイオ・医療分野等各種の技術分野において、幅広い応用が期待される。
【図１】
0004968643.tif 000004
【図２】
0004968643.tif 000005